(57)【要約】不織布を非多孔性防水、防風および透湿性フィルムに結合することにより作成された積層シート。結合は、ホットメルト接着剤と組み合わせたホットプレスにより実施され、積層シートは１，０００〜１０，０００ｇ／ｍ２・ｈの水蒸気透過率を有する。積層シートをさらに表地に結合すると、衣類の構造に用いるのに特に好適な構造が得られる。【特許請求の範囲】
【請求項１】
不織布を非多孔性防水フィルムおよび防風透湿性フィルムと結合および積層することにより製造された積層体を含むことを特徴とする積層シート。
【請求項２】
前記積層体中の前記不織布が、実質的にその全表面上に分散され、被覆された接着層を有していることを特徴とする請求項１に記載の積層シート。
【請求項３】
前記積層体は、ＪＩＳ  Ｌ−１０９９のセクション４．１．１に記載された方法Ａ−１により測定された１，０００〜２０，０００ｇ／ｍ２・２４ｈの水蒸気透過率、ＪＩＳ  Ｌ−１０１８に従って測定された３０ｃｍ３／ｃｍ２／ｓまでの通気性、および、ＪＩＳ  Ｌ−１０９２に従って測定された１００〜４０，０００ｍｍの耐水圧を有することを特徴とする請求項１または２に記載の積層シート。
【請求項４】
前記フィルムが親水性であることを特徴とする請求項１から３のいずれか一項に記載の積層シート。
【請求項５】
前記フィルムがポリエステルエーテルエラストマーから作製されていることを特徴とする請求項１から４のいずれか一項に記載の積層シート。
【請求項６】
前記フィルムが、下記式（Ｉ）
【化１】
2005530641.tif 000007
の長鎖エステル繰り返し単位と、下記式（ＩＩ）
【化２】
2005530641.tif 000008
の短鎖エステル繰り返し単位
（式中、
ａ）Ｇは、約４００〜４０００の数平均分子量を有するポリ（アルキレンオキシド）グリコールから末端ヒドロキシル基を除去した後に残る二価の基であり、
ｂ）Ｒは、３００未満の分子量を有するジカルボン酸からカルボキシル基を除去した後に残る二価の基であり、
ｃ）Ｄは、約２５０未満の分子量を有するジオールからヒドロキシル基を除去した後に残る二価の基であり、任意に、
ｄ）コポリエーテルエステルは、前記コポリエーテルエステルの総重量に基づいて、前記コポリエーテルエステルの長鎖エステル単位に組み込まれた０〜６８重量パーセントのエチレンオキシド基を含有し、
ｅ）前記コポリエーテルエステルは約２５〜８０重量パーセントの短鎖エステル単位を含有する）
との間のエステル結合により調製されたポリエステルエーテルエラストマーから作製されていることを特徴とする請求項１から５のいずれか一項に記載の積層シート。
【請求項７】
前記積層体が、前記不織布および前記フィルムをホットメルト接着剤で結合することにより製造されることを特徴とする請求項１から６のいずれか一項に記載の積層シート。
【請求項８】
前記不織布がポリエステルファイバーで作製されており、前記ホットメルト接着剤が主にポリエステル樹脂から構成されていることを特徴とする請求項５から７のいずれか一項に記載の積層シート。
【請求項９】
請求項１から８のいずれか一項に記載の積層シートを含有する芯地。
【請求項１０】
請求項９に記載の芯地を用いる衣類または布地。
【発明の詳細な説明】
【技術分野】
【０００１】
本発明は、不織布を防水、防風および透湿性の非多孔性フィルムと積層することにより作成される積層シートに関する。特に、本発明は、テキスタイル芯地のような用途に極めて好適な透湿性、防水および防風積層シート、かかる積層シートを含む芯地、およびかかる芯地を有する衣類または布地に関する。
【背景技術】
【０００２】
使用者が多様化し、商品をより選別するようになるにつれて、今日の衣服には、特定の用途に応じた様々な進んだ能力が付与されるのが期待されるようになってきている。例えば、屋外で着用するスポーツウェアや作業着の場合には、皮膚に汗が残る不快感は嫌悪されると同時に、体を冷たい外気から保護するために衣類は防風であることも望まれる。かかる消費者のニーズに対応して、汗等の湿気が通過しつつも、外気の流れを遮断できる能力を有する屋外衣服が望まれている。
【０００３】
市場に現れたこの目的のためにデザインされた衣類および布地としては、表面布地の２層の間に挟まれた多孔性ポリウレタンまたはフルオロカーボン樹脂フィルムから構成された構造を有するようなものが挙げられる。米国特許公報（特許文献１）には、多孔性ポリウレタンフィルムにより不織布を結合および積層するポリウレタン接着剤を用いて製造された防水、透湿性の織布が開示されている。この製品は、上記の機能上の要件を満足させるものではあるが、単一の固定形態を既に有しているため、透湿性、防水および防風品質を与えるために、様々な市販の布地と組み合わせて用いることができない。
【０００４】
（特許文献２）には、ポリウレタンエラストマーファイバー不織布地と織布の積層体であり、いずれかの表面にホットメルトタイプのポイント接着剤の適用された衣類芯地が記載されている。
【０００５】
（特許文献３）は、衣類に用いる芯地に関する。特に、単方向性ウェブに非方向性ウェブを積層することにより製造された不織布から構成された芯地であって、アイロン結合可能な接着剤が、単方向性ウェブ側部で不織布の表面に適用され、繊維内バインダーが不連続パターンで布地の非方向性ウェブ側部に局所的に適用された芯地が開示されている。
【０００６】
（特許文献４）には、熱可塑性樹脂から構成された実質的に非多孔性のフィルムに不織布を積層することにより製造された透湿性の防水積層体であって、水蒸気透過率が少なくとも１，０００ｇ／ｍ２・日であり、耐水圧が少なくとも５００ｍｍである積層体が記載されている。
【０００７】
（特許文献５）には、低温でポリオレフィン樹脂シートを熱溶融することのできる、ポリプロピレンコアとエチレン酢酸ビニルコポリマーシースを有するファイバーと、低密度ポリエチレンであるファイバーとの２種類のファイバーからできた不織布と、多孔性ポリオレフィン樹脂シートとから構成された積層体が記載されている。
【０００８】
（特許文献６）には、透湿性の防水ベース材料が透湿性の防水フィルムとポリエステルファイバーでできた不織布である消防服の内部材料が開示されている。
【０００９】
米国特許公報（特許文献７）には、防水の透湿性のポリエーテルエステルフィルムでカバーされた布地から構成された可撓性積層体が開示されている。
【００１０】
【特許文献１】米国特許第４，７６１，３２４号明細書
【特許文献２】特開昭６３−２３５５０９号明公報
【特許文献３】特公昭６２−２６３号公報
【特許文献４】特開平９−１８７８９７号公報
【特許文献５】特公平６−４１１９５号公報
【特許文献６】特開平９−１０５０５９号公報
【特許文献７】米国特許第４，４９３，８７０号明細書
【特許文献８】米国特許第４，７２５，４８１号明細書
【特許文献９】米国特許第４，７６９，２７３号明細書
【発明の開示】
【発明が解決しようとする課題】
【００１１】
上記の技術にもかかわらず、実際、様々な種類の布地に積層可能で、顕著な透湿性、防水および防風性能の与えられた組み合わせ製品を開発するのに用いられる材料が縫製会社のような布地加工業者の間で望まれている。また、構成材料の特徴を損なうことなく布地芯地の要件を完全に満足する複合体特性を与える組み合わせ製品も望まれている。さらに、布地加工業者の間では、大規模プレス機械を必要とすることなく容易に使用でき、小ロットで製品を作成できる柔軟な製造を行える複合体材料が強く望まれている。これらの要件に適合する複合体材料はこれまでに知られていない。
【００１２】
従って、本発明の目的は、単純なホットプレスを用いて他の布地やその他のベース材料で積層可能であり、布地またはベース材料に透湿性、防水および防風性能を付与することのできる、芯地に必要な特性を満足する透湿性、また防水および防風特性を有する組み合わせシート材料を提供することである。本発明の他の目的は、かかる組み合わせ材料を用いる芯地を提供することである。さらに他の目的は、かかる芯地を含む衣類および布地を提供することである。
【課題を解決するための手段】
【００１３】
本発明者らは、かかる問題を解決するために、鋭意調査を行った。その結果、不織布をフィルムと結合および積層することにより得られる少なくとも不織布と特定の非多孔性の防水、防風、透湿性フィルムから構成された２層構造を有する、または上記不織布とフィルムの間に接着層が組み合わせされた３層構造を有する積層体ラミネートが、一般的に用いられる方法を用いて他の布地またはその他のベース材料に積層されると、透湿性、防水および防風性能を与えることができるということを知見した。
【００１４】
従って、本発明は以下のものを提供する。
（１）不織布を非多孔性防水フィルムおよび防風透湿性フィルムと結合および積層することにより製造された積層体で作製された積層シート。
（２）積層体中の不織布が、実質的にその全表面上に分散され、被覆された接着層を有している（１）の積層シート。
（３）積層体は、ＪＩＳ  Ｌ−１０９９のセクション４．1．１に記載された方法Ａ−１により測定された１，０００〜２０，０００ｇ／ｍ２・２４ｈの水蒸気透過率（「ＷＶＴＲ」）、ＪＩＳ  Ｌ−１０１８に従って測定された３０ｃｍ２／ｃｍ２／ｓまでの通気性、ＪＩＳ  Ｌ−１０９２に従って測定された１００〜４０，０００ｍｍの耐水圧を有する（１）または（２）の積層シート。
（４）フィルムが親水性である（１）〜（３）のいずれかの積層シート。
（５）フィルムがポリエステルエーテルエラストマーから作製されている（１）〜（４）のいずれかの積層シート。
（６）フィルムが、下記式（Ｉ）の長鎖エステル繰り返し単位と、下記式（ＩＩ）の短鎖エステル繰り返し単位との間のエステル結合により調製されたポリエステルエーテルエラストマーから作製されている（１）〜（５）のいずれかの積層シート。
【００１５】
【化１】
2005530641.tif 000002
【００１６】
【化２】
2005530641.tif 000003
【００１７】
（式中、
ａ）Ｇは、約４００〜４０００の数平均分子量を有するポリ（アルキレンオキシド）グリコールから末端ヒドロキシル基を除去した後に残る二価の基であり、
ｂ）Ｒは、３００未満の分子量を有するジカルボン酸からカルボキシル基を除去した後に残る二価の基であり、
ｃ）Ｄは、約２５０未満の分子量を有するジオールからヒドロキシル基を除去した後に残る二価の基であり、任意に、
ｄ）コポリエーテルエステルは、前記コポリエーテルエステルの総重量に基づいて、前記コポリエーテルエステルの長鎖エステル単位に組み込まれた０〜６８重量パーセントのエチレンオキシド基を含有し、
ｅ）前記コポリエーテルエステルは約２５〜８０重量パーセントの短鎖エステル単位を含有する。）
（７）積層体が、不織布およびフィルムをホットメルト接着剤で結合することにより製造されている（１）〜（６）のいずれかの積層シート。
（８）不織布がポリエステルファイバーで作製されており、ホットメルト接着剤が主にポリエステル樹脂から構成されている（５）〜（７）のいずれかの積層シート。
（９）（１）〜（８）のいずれかの積層シートを含有する芯地。
（１０）（９）の芯地を用いる衣類または布地。
【発明を実施するための最良の形態】
【００１８】
本発明は、不織布を透湿性の防水および防風フィルムと組み合わせることにより製造された積層シート、かかるラミネートシートを用いる芯地、およびかかる芯地に表地を積層することにより製造された衣類または布地を提供するものである。
【００１９】
本発明に用いる非多孔性の防水、防風、透湿性フィルムは親水性でなければならない。フィルムの親水性特性のために、かかるフィルム表面に付着する湿気がフィルム内部へと透過および拡散して、水蒸気をフィルム裏面から放出して、水蒸気濃度を低くすることができる。様々な親水性ポリマーをかかる特性を有するフィルムとして用いることができる。
【００２０】
本明細書で用いる「親水性ポリマー」という用語は、国際標準化機構規格ＩＳＯ６２（米国材料試験協会規格ＡＳＴＭ  Ｄ５７０と等価）に従って室温で液体の水と接触させた時に水を吸収するポリマーのことを意味する。
【００２１】
本発明に用いる親水性非多孔性膜を作成するのに好適な親水性ポリマーは、１種類のポリマーまたは数種類のポリマーのブレンドとすることができる。例えば、親水性ポリマーは、本願特許出願人よりハイトレル（Ｈｙｔｒｅｌ）（登録商標）という商品名で入手可能なポリマーのような後述するコポリエーテルエステルエラストマーまたは２種類以上のコポリエーテルエステルエラストマーの混合物、またはフランス、パリのエルフ−アトケム社（Ｅｌｆ−Ａｔｏｃｈｅｍ  Ｃｏｍｐａｎｙ  ｏｆ  Ｐａｒｉｓ，Ｆｒａｎｃｅ）よりＰＥＢＡＸという商品名で入手可能なポリマーのようなポリエーテル−ブロック−ポリアミドまたは２種類以上のポリエーテル−ブロック−ポリアミドの混合物、またはポリエーテルウレタンまたはポリエーテルウレタンの混合物、またはポリビニルアルコールのホモポリマーまたはコポリマーまたはポリビニルアルコールのホモポリマーまたはコポリマーの混合物とすることができる。
【００２２】
本発明において水蒸気透過性から特に好ましいポリマーは、多数の繰り返し長鎖エステル単位とエステル結合により頭−尾結合された短鎖エステル単位とを有するコポリエーテルエステルエラストマーまたは２種類以上のコポリエーテルエステルエラストマーの混合物である。長鎖エステル単位は下記式で表される。
【００２３】
【化３】
2005530641.tif 000004
【００２４】
短鎖エステル単位は下記式で表される。
【００２５】
【化４】
2005530641.tif 000005
【００２６】
式中、
ａ）Ｇは、約４００〜４０００の数平均分子量を有するポリ（アルキレンオキシド）グリコールから末端ヒドロキシル基を除去した後に残る二価の基であり、
ｂ）Ｒは、３００未満の分子量を有するジカルボン酸からカルボキシル基を除去した後に残る二価の基であり、
ｃ）Ｄは、約２５０未満の分子量を有するジオールからヒドロキシル基を除去した後に残る二価の基であり、任意に、
ｄ）コポリエーテルエステルは、前記コポリエーテルエステルの総重量に基づいて、前記コポリエーテルエステルの長鎖エステル単位に組み込まれた０〜６８重量パーセントのエチレンオキシド基を含有し、
ｅ）前記コポリエーテルエステルは約２５〜８０重量パーセントの短鎖エステル単位を含有する。
【００２７】
この好ましいポリマーは、薄いが強い膜、フィルムおよびコーティングへと製造するのに好適である。好ましいポリマー、コポリエーテルエステルエラストマーおよびその製造方法は業界に公知であり、ＷＶＴＲが少なくとも３５００ｇ／ｍ２／２４ｈｒのコポリエーテルエステルエラストマーについては米国特許公報（特許文献８）に、ＷＶＴＲが４００〜２５００ｇ／ｍ２／２４ｈｒのコポリエーテルエステルエラストマーについては米国特許公報（特許文献９）に開示されている。両者とも全体が本明細書に参考文献として組み込まれる。
【００２８】
ポリマーは、酸化防止安定剤、紫外線安定剤、加水分解安定剤、染料または顔料、フィラー、抗微生物試薬等と化合することができる。
【００２９】
市販の親水性ポリマーを膜として用いることが本発明において可能である。ただし、２３℃の空気および５０％の相対湿度を用いて３ｍ／ｓの速度で厚さ２５ミクロンのフィルムで測定したＷＶＴＲが４００ｇ／ｍ２／２４ｈｒを超えるコポリエーテルエステルエラストマーを用いるのがより好ましい。２３℃の空気および５０％の相対湿度を用いて３ｍ／ｓの速度で厚さ２５ミクロンのフィルムで測定したＷＶＴＲが３５００ｇ／ｍ２／２４ｈｒを超える市販のコポリエーテルエステルエラストマーから作成された膜を用いるのが最も好ましい。
【００３０】
親水性ポリマーは、数多くのプロセスにより、所望の厚さの膜へと製造することができる。フィルムの形態で膜を作成するのに有用かつ十分に確立された方法は、商業的な押出しライン上でのポリマーの溶融押出しによるものである。簡単に述べると、ポリマーを融点より高い温度まで加熱し、平らまたは環形ダイを通して押出して、ローラシステムを用いてフィルムを鋳造する、または溶融物からフィルムをブローするものである。
【００３１】
本明細書で用いる「防水」という用語は、ＪＩＳ  Ｌ−１０９２（テキスタイルの防水試験方法）に規定された方法により特定した耐水圧が少なくとも１００ｍｍであることを指す。少なくとも２，０００ｍｍの耐水圧が好ましい。
【００３２】
本明細書で用いる「透湿性」とは、ＪＩＳ  Ｌ−１０９９のセクション４．１．１（テキスタイルの水蒸気透過性の測定方法）に記載された方法Ａ−１により測定された水蒸気透過率が１，０００〜１０，０００ｇ／ｍ２・２４ｈであることを指す。３，０００〜２０，０００ｇ／ｍ２・２４ｈの水蒸気透過率が好ましい。
【００３３】
本明細書で用いる「防風」とは、ＪＩＳ  Ｌ−１０１８（フレージャー試験機）に従って測定された通気性が３０ｃｍ３／ｃｍ２／ｓまでであることを指す。
【００３４】
非多孔性の防水、防風、透湿性フィルムの厚さは好ましくは５〜５０μｍ、最も好ましくは５〜２０μｍである。５０μｍを超える厚さだと、積層シートで用いたときのフィルムの可撓性が下がり、芯地の感触および処理能力が減じる。一方、５μｍ未満の厚さだと、破壊や破損による等してフィルムが容易に損傷される傾向がある。
【００３５】
本発明で用いる不織布は何らかの特定の制限は受けず、特定の用途に好適な構造、材料組成および坪量を有するようなものであればよい。例えば、製品をテキスタイル芯地として用いる場合には、芯地にこれまで用いられてきた不織布で作成してよい。例証の構造としては、サーマル結合製品、ケミカル結合製品、ヒドロエンタングル製品およびラッシェルタイプの不織複合体布地の組み合わせが挙げられる。不織布を作成する材料の好ましい例としては、ポリエステル、ナイロン、レーヨン、綿およびアクリルが挙げられる。坪量は好ましくは１０〜１００ｇ／ｍ２、最も好ましくは１０〜３０ｇ．ｍ２である。
【００３６】
上述した不織布を上述したフィルムと組み合わせることにより得られる本発明の積層シートは、公知の方法により作成することができる。一般的な方法としては、ポイント結合、全表面結合、超音波結合およびヒート結合が挙げられる。本発明の組み合わせ積層シートを構成する上述した２層または３層構造を有する積層シートは、これらの通常の技術の中から選択された好適なプロセスにより製造することができる。ホットメルト接着剤を用いる結合プロセスは、不織布および防水、防風、透湿性フィルムの元来の特性を損なわないため、特に好ましい。
【００３７】
以降「工程Ａ」と呼ばれる、不織布を防水、防風、透湿性フィルムと組み合わせるプロセスは、不織布を、ホットメルト接着剤が付けられた防水、防風、透湿性フィルムの片側または両側に重ね、布地とフィルムをこの状態でホットプレスすることによって容易に行うことができる。この目的で用いるホットメルト樹脂は、明らかに、防水、防風、透湿性フィルムの元来の能力が損なわれない温度範囲内で結合能力を示すことのできるものである。
【００３８】
本発明の積層シート中のホットメルト樹脂は、１００〜１５０℃、好ましくは１２０〜１５０℃で溶融し結合能力を示す樹脂であれば任意のものであってもよい。ポリエステル樹脂、ポリアミド樹脂、ポリオレフィン樹脂およびポリウレタン樹脂が具体例として挙げられる。ポリエステル樹脂が特に好ましい。
【００３９】
工程Ａで得られた不織布／防水、防風、耐湿性フィルム積層シートは、防水、防風、耐湿性フィルム上で、片側に適用されたホットメルト接着剤を有している（接着工程Ｂ）。ホットメルト接着剤は、全表面より少なく適用されるのが好ましい。全表面より少なく適用されるとは、ホットメルト接着剤が、表面の一部にのみ存在して、透湿性フィルムの一部が露出していることを意味する。かかるホットメルト接着層は、例えば、ネット状、ドット状またはウェブパターンの形態であってもよい。ホットメルト接着剤を全表面より少なくカバーされるように積層することによって、積層シートの透湿性の際立った減少が排除される。
【００４０】
本発明の積層シートの製造は、次のやり方で実施することができる。ホットメルト樹脂を含む不織布を防水、防風、透湿性フィルムに重ねて、布地のホットメルト樹脂含有面がフィルム側となるようにした後、ホットメルト樹脂が接着剤として作用するのに少なくとも十分に高いが、防水、防風、透湿性フィルムの透湿性を損なうほどには高くない温度でホットプレスを実施する。これによって、不織布と防水、防風、透湿性フィルムの複合体が得られる。
【００４１】
次に、ホットメルト接着剤の層をこの複合体の防水、防風、透湿性フィルム側に適用する。これは、「網点処理装置」によりドットパターンでホットメルト接着剤を適用し硬化することによって容易に実施することができる。
【００４２】
あるいは、超音波エネルギーで不織布、人工ファイバー布地およびフィルムのような様々な材料を溶融および溶解する超音波結合プロセスを用いて積層シートを作成してもよい。超音波エネルギーの適用によって、上記材料が即時に溶融し結合される（結合工程Ａ）。接着剤を用いないため、透湿性フィルムの透湿性が失われることなく結合を実施することができる。従って、高い剥離力は必要ないが、良好な透湿性が望ましい用途にとってこれは有効な結合方法である。
【００４３】
例えば、結合工程Ｂにより得られる本発明による積層シートは、布地のような様々なベース材料を積層すると、透湿性、防水特性および防風特性を備えたベース材料を与えることができる。上記結合工程Ａにより得られる複合体シートは、布地および衣類の透湿性および防水芯地として有利であり、帽子、靴、手袋およびその他用途に広く用いることができる。
【実施例】
【００４４】
実施例を例証のために下に記載するが、本発明はこれらの実施例に限定されるものではない。
【００４５】
（実施例１）
ポリエステルコポリマーホットメルト樹脂（アトフィナケミカル社（Ａｔｏｆｉｎａ  Ｃｈｅｍｉｃａｌ，  Ｉｎｃ．））製プラサーム（Ｐｌａｔｈｅｒｍ）（登録商標））を、ドットの層として、坪量が１６ｇ／ｍ２のサーマル結合された不織布（ナイロン／ポリエステル、倉敷紡績株式会社（Ｋｕｒａｂｏ  Ｉｎｄｕｓｔｒｉｅｓ，  Ｌｔｄ．）よりクランボン（ＫＵＲＡＮＢＯＮ）という商品名で製造）の片側に適用した。次に、本願特許出願人よりハイトレル（Ｈｙｔｒｅｌ）（登録商標）活性膜（厚さ１２μｍ、水蒸気透過率６，２００ｇ／ｍ２・２４ｈ）という商品名で入手可能な防水、防風、透湿性ポリエステルエーテルエラストマーフィルムを上に重ね、ローラプレス（アサヒ（Ａｓａｈｉ）ＪＲ１８００）によりホットプレスを実施して、ホットメルト樹脂による結合および積層を行った。上述した同じポリエステルコポリマーホットメルト樹脂を、２層シートの防水、防風、透湿性フィルム側にドット層として適用して、本発明により積層シートを得た。
【００４６】
上述したようにして作成された積層シートを、ローラプレスを用いてサーキットニット布地（倉敷紡績株式会社（Ｋｕｒａｂｏ  Ｉｎｄｕｓｔｒｉｅｓ，  Ｌｔｄ．）製天竺（ＴＥＮＪＩＫＵ）１００％綿）に積層して、表地に、透湿性を保持しながら、防風特性を与えた布地を作成した。布地および積層シートの透湿性および通気性を後述した方法により測定した。積層シートと組み合わせる前のポリエステルフリースのみのこれらの結果および性能を、材料の組み合わせによる特性変化を例証するために、表１に示す。
【００４７】
（実施例２）
ポリエステルコポリマーホットメルト樹脂（ＥＭＳ−昭和電工（ＥＭＳ−Ｓｈｏｗａ  Ｄｅｎｋｏ）よりグリルテックス（ＧＲＩＬＴＥＸ）という商品名で製造）粉末を、坪量が１６ｇ／ｍ２のサーマル結合されたポリエステル不織布（クラボインダストリー社（Ｋｕｒａｂｏ  Ｉｎｄｕｓｔｒｉｅｓ，  Ｌｔｄ．）よりクランボン（ＫＵＲＡＮＢＯＮ）という商品名で製造）の片側に焼結プロセスにより１０ｇ／ｍ２の量で積層した。次に、本願特許出願人よりハイトレル（Ｈｙｔｒｅｌ）（登録商標）活性膜（厚さ１２μｍ、水蒸気透過率６，２００ｇ／ｍ２・２４ｈ）という商品名で入手可能な防水、防風、透湿性ポリエステルエーテルエラストマーフィルムを上に重ね、ローラプレス（アサヒ（Ａｓａｈｉ）ＪＲ１８００）によりホットプレスを実施して、ホットメルト樹脂による結合および積層を行った。上述した同じポリエステルコポリマーホットメルト樹脂を、２層シートの防水、防風、透湿性フィルム側にドット層として適用して、本発明により積層シートを得た。積層シートの透湿性および通気性の測定結果を表１に示す。
【００４８】
（比較例１）
ドットパターンの９ｇ／ｍ２のポリエステルコポリマーホットメルト樹脂（アトフィナケミカル社（Ａｔｏｆｉｎａ  Ｃｈｅｍｉｃａｌ，  Ｉｎｃ．））製プラサーム（Ｐｌａｔｈｅｒｍ）（登録商標））を片側に含むサーマル結合された不織布（ナイロン／ポリエステル）の樹脂のない側にウレタンフィルムを積層することにより積層シートを作成した。
【００４９】
【表１】
2005530641.tif 000006
【００５０】
積層シートおよび布地の水蒸気透過率、通気性および耐水圧を次のようにして上述した例で測定した。
【００５１】
（水蒸気透過率）
ＪＩＳ  Ｌ−１０９９のセクション４．１．１（テキスタイルの水蒸気透過性の測定方法）の塩化カルシウム法（方法Ａ−１）により測定。
【００５２】
（通気性）
ＪＩＳ  Ｌ−１０１８の「通気性（フレージャ試験機）」に従って測定。
【００５３】
（耐水圧）
ＪＩＳ  Ｌ−１０９２のセクション６．１（テキスタイルの耐水性試験方法）の方法Ｂ（高水圧法）の方法Ｂに従って測定。
【００５４】
不織布（防水、防風、透湿性積層フィルム）を組み合わせることにより得られた本発明の防水、防風、透湿性積層シートは、成分材料の良好な透湿性および防水、防風特性を有している。後にかかる積層シートを別のベース材料に積層すると、比較的容易にベース材料に同じ特性を与えることができる。特に、衣類表地との積層に芯地として用いると、かかる積層シートで、テキスタイル製造業者の所有する設備により単純なプレスを用いて小ロットでテキスタイル物品を製造できる。かかる芯地も、衣類に積層すると、衣類に同じ特性を与えることができる。
【国際調査報告】
2005530641.tif 000009
2005530641.tif 000010
2005530641.tif 000011